(57)【要約】【課題】照明器具において、変色原因のガスを確実に遮断することで、銀反射膜が変色し難くなり、高い反射率を維持する。【解決手段】照明器具１は、基材３と、基材３に収容される反射鏡２と光源と、を備える。反射鏡２は、基材３上に設けられ、銀を有する銀反射膜８と、銀反射膜８の片面又は両面上に設けられる酸化物膜７、９と、酸化物膜７、９の銀反射膜８が配置されている側と反対側の面上に設けられる金属膜６、１０と、を備える。酸化物膜７、９は、酸化物膜７、９とそれぞれ接している金属膜６、１０が有する金属元素と同じ金属元素の酸化物を有する。反射鏡２は、高い密着性で銀反射膜８と第１酸化物膜７と第１金属膜６が順に接し、かつ、高い密着性で銀反射膜８と第２酸化物膜９と第２金属膜１０が順に接しているので、酸化物膜７、９と、酸化物膜７、９よりも緻密な金属膜６、１０の２種類の膜で変色原因のガスを確実に遮断することができる。【選択図】図４
2011134478.tif 000002
【特許請求の範囲】
【請求項１】
光を放出するための開口部を有する基材と、前記基材に収容される光源と、前記基材に収容され、前記光源からの光を反射する反射鏡と、を備えた照明器具において、
前記反射鏡は、基材上に設けられ、銀を有する銀反射膜と、
前記銀反射膜の片面又は両面上に設けられる酸化物膜と、
前記酸化物膜の銀反射膜が配置されている側と反対側の面上に設けられる金属膜と、を備え、
前記酸化物膜は、該酸化物膜と接している金属膜が有する金属元素と同じ金属元素の酸化物を有することを特徴とする照明器具。
【請求項２】
前記酸化物膜は、該酸化物膜と接している金属膜に近づくにつれて酸素の含有率が漸減することを特徴とする請求項１に記載の照明器具。
【請求項３】
前記酸化物膜及び金属膜は、前記銀反射膜の基材がある側の面上に配置されることを特徴とする請求項１又は請求項２に記載の照明器具。
【請求項４】
前記酸化物膜及び金属膜は、前記銀反射膜の基材がある側と反対側の面上に配置されることを特徴とする請求項１又は請求項２に記載の照明器具。
【発明の詳細な説明】
【技術分野】
【０００１】
本発明は、施設、店舗又は住宅などで使用され、光源からの光を反射する反射鏡を用いる照明器具に関する。
【背景技術】
【０００２】
従来から、ダウンライト等の照明器具に用いられ、光源からの光を反射する反射鏡の反射膜の材料には、可視光反射性に優れる銀が使用される。銀から成る反射膜（以下、銀反射膜という）は、高い反射率を有するが、化学的に不安定な銀が変色することで、外観が損なわれると共に、反射率が低下する。銀の主な変色原因は、光（紫外線）、熱、及び大気中の水分、亜硫酸、硫化水素、アンモニア等のガスである。銀反射膜は、これら変色原因が相互的に作用し、銀が硫化物イオンや塩化物イオン等と反応して硫化銀や塩化銀などの化合物へと変化することによって、褐色や黒色に変色する。
【０００３】
そこで、図８に示されるように、基材１０３上に設けられ、銀反射膜１０８と、金属の酸化物を有する酸化物膜１０９と、が順に積層された反射鏡１０２が知られている（例えば、特許文献１参照）。この反射鏡１０２は、酸化物膜１０９が変色原因のガスを遮断することで、銀反射膜１０８の変色を防ぐ。しかし、酸化物膜１０９は、ポーラスになり易いので、ガスの遮断が不十分となる。そのため、反射鏡１０２は、耐久性（ガスバリア性）が低くなり、照明器具に使用するような苛酷な環境では、銀反射膜１０８が変色してしまい、高い反射率を維持することができない。
【０００４】
そこで、図９に示されるように、基材１０３上に設けられ、銀反射膜１０８と、金属膜１１０と、が順に積層された反射鏡１０２が考えられる。金属膜１１０は、酸化物膜よりも緻密であるが、銀反射膜１０８との密着性が悪い。そのため、反射鏡１０２は、銀反射膜１０８が変色してしまい、高い反射率を維持することができない。
【先行技術文献】
【特許文献】
【０００５】
【特許文献１】特開２００６−９８８５６号公報
【発明の概要】
【発明が解決しようとする課題】
【０００６】
本発明は、上記問題を解決するためになされたものであり、変色原因のガスを確実に遮断することで、銀反射膜が変色し難くなり、高い反射率を維持することができる照明器具を提供することを目的とする。
【課題を解決するための手段】
【０００７】
上記目的を達成するために請求項１の発明は、光を放出するための開口部を有する基材と、前記基材に収容される光源と、前記基材に収容され、前記光源からの光を反射する反射鏡と、を備えた照明器具において、前記反射鏡は、基材上に設けられ、銀を有する銀反射膜と、前記銀反射膜の片面又は両面上に設けられる酸化物膜と、前記酸化物膜の銀反射膜が配置されている側と反対側の面上に設けられる金属膜と、を備え、前記酸化物膜は、該酸化物膜と接している金属膜が有する金属元素と同じ金属元素の酸化物を有するものである。
【０００８】
請求項２の発明は、請求項１に記載の照明器具において、前記酸化物膜は、該酸化物膜と接している金属膜に近づくにつれて酸素の含有率が漸減するものである。
【０００９】
請求項３の発明は、請求項１又は請求項２に記載の照明器具において、前記酸化物膜及び金属膜は、前記銀反射膜の基材がある側の面上に配置されるものである。
【００１０】
請求項４の発明は、請求項１又は請求項２に記載の照明器具において、前記酸化物膜及び金属膜は、前記銀反射膜の基材がある側と反対側の面上に配置されるものである。
【発明の効果】
【００１１】
請求項１の発明によれば、高い密着性で銀反射膜と酸化物膜と金属膜が順に接しているので、酸化物膜と、酸化物膜よりも緻密な金属膜の２種類の膜で変色原因のガスを確実に遮断することができる。これにより、反射鏡は、耐久性（ガスバリア性）が向上して銀反射膜が変色し難くなり、高い反射率を維持することができる。
【００１２】
請求項２の発明によれば、酸化物膜が、その膜内の酸素の含有率が少ない箇所で金属膜と接しているので、金属膜と酸化物膜の密着性が向上する。これにより、反射鏡は、耐久性（ガスバリア性）が向上して銀反射膜が変色し難くなり、高い反射率を維持することができる。
【００１３】
請求項３の発明によれば、金属膜及び酸化物膜が銀反射膜の基材がある側の面上に配置されるので、基材などに由来するガスを遮断することができる。これにより、反射鏡は、耐久性（ガスバリア性）が向上して銀反射膜が変色し難くなり、高い反射率を維持することができる。
【００１４】
請求項４の発明によれば、酸化物膜及び金属膜が、銀反射膜の基材がある側と反対側の面上に配置されるので、大気に由来するガスを遮断することができる。これにより、反射鏡は、耐久性（ガスバリア性）が向上して銀反射膜が変色し難くなり、高い反射率を維持することができる。
【図面の簡単な説明】
【００１５】
【図１】本発明の一実施形態に係る反射鏡を用いる照明器具の斜視図。
【図２】同照明器具の断面図。
【図３】同反射鏡を用いる他の照明器具の斜視図。
【図４】同反射鏡の側断面図。
【図５】同反射鏡の変形例を示す側断面図。
【図６】同反射鏡の他の変形例を示す側断面図。
【図７】同反射鏡のさらに他の変形例を示す側断面図。
【図８】従来の反射鏡の側断面図。
【図９】従来の他の反射鏡の側断面図。
【発明を実施するための形態】
【００１６】
本発明の一実施形態に係る反射鏡について、図１乃至図４を参照して説明する。図１及び図２は、反射鏡２を備える照明器具１の構成を示す。照明器具１は、光を放出するための開口部３１を有する基材３と、基材３に収容される反射鏡２と光源４と、を備える。
【００１７】
反射鏡２は、基材３の内面を覆うようにして配置され、光源４からの光を反射する。基材３は、光源４からの光を効率よく反射して所望する配光が得られる形状、例えば、椀形状に形成される。また、基材３は、側面に光源４の取付孔３２が形成されており、水平点灯（ＢＨ）となるように光源４を保持する。なお、図３に示されるように、基材３は、上面に光源４の取付孔３２が形成されており、垂直点灯（ＢＵ）となるように光源４を保持するものであってもよい。
【００１８】
図４は、反射鏡２の構成を示す。反射鏡２は、基材３上に設けられ、基材３の平滑性を向上させる下地層５と、第１金属膜６と、第１酸化物膜７と、光を反射する銀反射膜８と、第２酸化物膜９と、第２金属膜１０と、大気に面しているトップコート層１１とが順に積層されている。
【００１９】
基材３は、アルミ、鉄、マグネシウム、亜鉛などの純金属若しくは合金、又はポリブチレンテレフタラート（ＰＢＴ）、ポリエチレンテレフタラート（ＰＥＴ）、ポリカーボネイト（ＰＣ）、ポリメタクリル酸メチル（ＰＭＭＡ）、ポリフェニレンスルファイド（ＰＰＳ）、シンジオタクチックポリスチレン（ＳＰＳ）、ポリフェニレンオキサイド（ＰＰ）、ポリエーテルイミド（ＰＥＩ）等の樹脂から成る。基材３の成形は、材料が純金属又は合金の場合、スピニング成形、プレス成形、チクソモールド成形、ダイキャスト成形などによって行われる。また、材料が樹脂のとき、インジェクション成形、真空成形、圧空成形、押出成形などによって行われる。成形後の反射鏡２の表面は、滑らかで清浄な状態となるように、成形時に付着した離型剤、ガスマーク、滑剤、オイル等を物理的手段によって除去する。
【００２０】
下地層５は、エポキシ系塗料、アクリル系塗料、シリコン系塗料などから成り、基材３の平滑性を向上させるので、基材３と第１金属膜６の密着性が向上する。下地層５の形成は、スプレー塗装、スピンコート、ロールコート、ディッピング塗装などのコーティングと、熱硬化、紫外線硬化、電子線硬化などの硬化によって行われる。なお、コーティングではなく、スパッタリング法、真空蒸着法、イオンプレーティング法などの物理蒸着又は化学蒸着であってもよい。また、下地層５は、基材３と第１金属膜６の密着性が十分に確保されるならば、製造コスト削減のために形成されなくてもよい。
【００２１】
第１金属膜６は、アルミニウム、銅、インジウム、チタン、タンタル又は亜鉛などから成り、酸素を含まない膜であって、第１酸化物膜７の銀反射膜８が配置されている側と反対側の面上に設けられている。この第１金属膜６は、スパッタリング法、真空蒸着法、イオンプレーティング法などの物理蒸着によって、膜厚２〜１００ｎｍとなるように形成される。
【００２２】
第１酸化物膜７は、第１金属膜６が有する金属元素と同じ金属元素の酸化物、例えば、酸化アルミニウム、酸化銅、酸化インジウム、酸化チタン、酸化タンタル又は酸化亜鉛などを有する。この第１酸化物膜７は、スパッタリング法、真空蒸着法、イオンプレーティング法などの物理蒸着、又は陽極酸化などの化学的析出法によって、膜厚５〜２００ｎｍとなるように形成される。
【００２３】
銀反射膜８は、銀又は銀を主成分とする合金から成り、スパッタリング法、真空蒸着法、イオンプレーティング法などの物理蒸着、又は銀鏡反応のような化学めっきによって、膜厚２０〜５００ｎｍで形成される。なお、銀反射膜８の下地層５が配置されている側の面上には、アルミニウム、銅又はニッケル等の金属と銀から成る層が、耐熱性や密着性を高めるために設けられていてもよい。
【００２４】
第２酸化物膜９は、第２金属膜１０が有する金属元素と同じ金属元素の酸化物、例えば、酸化アルミニウム、酸化銅、酸化インジウム、酸化チタン、酸化タンタル又は酸化亜鉛などを有する。この第２酸化物膜９は、スパッタリング法、真空蒸着法、イオンプレーティング法などの物理蒸着によって、膜厚５〜２０ｎｍとなるように形成される。
【００２５】
第２金属膜１０は、アルミニウム、銅、インジウム、チタン、タンタル又は亜鉛などから成り、酸素を含まない膜であり、第２酸化物膜９の銀反射膜８が配置されている側と反対側の面上に設けられている。この第２金属膜１０は、スパッタリング法、真空蒸着法、イオンプレーティング法などの物理蒸着によって、膜厚２〜１０ｍとなるように形成される。なお、第２金属膜１０の材料と第１金属膜６の材料は、同じ金属であってもよいし、異なる金属であってもよい。
【００２６】
トップコート層１１は、エポキシ系塗料、アクリル系塗料、シリコン系塗料などから成り、反射鏡２を物理的な衝撃から保護する。トップコート層１１の形成は、スプレー塗装、スピンコート、ロールコート、ディッピング塗装などのコーティングと、熱硬化、紫外線硬化、電子線硬化などの硬化によって行われる。
【００２７】
上記のように構成された照明器具１においては、高い密着性で銀反射膜８と第１酸化物膜７と第１金属膜６が順に接し、かつ、高い密着性で銀反射膜８と第２酸化物膜９と第２金属膜１０が順に接しているので、酸化物膜７、９と、酸化物膜７、９よりも緻密な金属膜６、１０の２種類の膜で変色原因のガスを確実に遮断することができる。これにより、反射鏡２は、耐久性（ガスバリア性）が向上して銀反射膜８が変色し難くなり、高い反射率を維持することができる。
【００２８】
（第１の変形例）
図５は、本実施形態の第１の変形例に係る照明器具１の反射鏡２を示す。この変形例の反射鏡２は、第２酸化物膜と第２金属膜が形成されていないものであり、その他の構成については上記実施形態と同様である。この変形例の反射鏡２では、第１金属膜６及び第１酸化物膜７が、銀反射膜８の基材３がある側の面上に配置されるので、基材３や下地層５に由来するガス、具体的にはブチルフェノールなどの酸化防止剤やジブロモスチレン、ジブロモベンゼン、フタル酸などの難燃剤から発生するガスを遮断することができる。これにより、反射鏡２は、耐久性（ガスバリア性）が向上して銀反射膜８が変色し難くなり、高い反射率を維持することができる。また、照明器具１は、第２酸化物膜と第２金属膜を形成しないので、製造コストを削減することができる。
【００２９】
（第２の変形例）
図６は、本実施形態の第２の変形例に係る照明器具１の反射鏡２を示す。この変形例の反射鏡２は、第１金属膜と第１酸化物膜が形成されていないものであり、その他の構成については上記実施形態と同様である。この変形例の反射鏡２では、第２酸化物膜９及び第１金属膜１０が、銀反射膜８の基材３がある側と反対側の面上に配置されるので、大気に由来するガス、具体的には二酸化硫黄（ＳＯ２）、硫化水素（Ｈ２Ｓ）、臭素（Ｂｒ２）などのガスを遮断することができる。これにより、反射鏡２は、耐久性（ガスバリア性）が向上して銀反射膜８が変色し難くなり、高い反射率を維持することができる。また、照明器具１は、第１金属膜と第１酸化物膜を形成しないので、製造コストを削減することができる。
【００３０】
（第３の変形例）
図７は、本実施形態の第３の変形例に係る照明器具１の反射鏡２を示す。この変形例の反射鏡２は、第２酸化物膜と第２金属膜が形成されておらず、第１酸化物膜７の酸素の含有率が厚さ方向に沿って順次変化するものであり、その他の構成については上記実施形態と同様である。具体的には、第１酸化物膜７は、第１金属膜６に近づくにつれて酸素の含有率が漸減する。この変形例の反射鏡２では、第１酸化物膜７が、その膜内の酸素の含有率が少ない箇所で第１金属膜６と接しているので、第１金属膜６と第１酸化物膜７の密着性が向上する。これにより、反射鏡２は、耐久性（ガスバリア性）が向上して銀反射膜８が変色し難くなり、高い反射率を維持することができる。
【００３１】
次に、本実施形態及びその変形例に係る照明器具１の反射鏡２における実施例１乃至実施例３及び比較例１について説明する。
【００３２】
（実施例１）
ＰＢＴ樹脂から成る基材３上に、アクリル系塗料を塗布して下地層５を形成する。この下地層５上に、スパッタリング法を用いて、膜厚５０ｎｍのアルミニウムから成る第１金属膜６と、膜厚１００ｎｍの酸化アルミニウムから成る第１酸化物膜７を形成する。
【００３３】
次に、第１酸化物膜７上に、スパッタリング法を用いて、純度９９．９９％の銀から成る膜厚１００ｎｍの銀反射膜８と、膜厚５ｎｍの酸化アルミニウムから成る第２酸化物膜９と、膜厚２ｎｍのアルミニウムから成る第２金属膜１０を形成する。この第２金属膜１０上に、アクリル系塗料を塗布してトップコート層１１を形成し、反射鏡２を得た。
【００３４】
（実施例２）
第２酸化物膜９と第２金属膜１０を形成しない以外は、実施例１と同様にして反射鏡２を得た。
【００３５】
（実施例３）
第１金属膜６に近づくにつれて酸素の含有率が漸減する構成となるように、スパッタリング法を用いて、膜厚５ｎｍの酸化アルミニウムから成る第１酸化物膜７を酸素過多の環境で形成した以外は、実施例２と同様にして反射鏡２を得た。
【００３６】
（比較例１）
第１金属膜６、第２酸化物膜９及び第２金属膜１０を形成しない以外は、実施例１と同様にして反射鏡を得た。
【００３７】
＜耐久性（ガスバリア性）試験＞
上記のように作製した実施例１乃至実施例３と比較例１に係る反射鏡の各サンプルを、硫化水素（Ｈ２Ｓ）濃度１０ｐｐｍ、温度４０℃、湿度８５％に保持したデシケータ中に放置した。放置時間は、１００時間、１２５時間、１７５時間、２００時間とし、各時間が経過する毎に各サンプルを取り出し、外観の観察を行った。各サンプルについて、反射鏡の表面に変化が無い場合を○、表面の３分の１が着色している場合を△、表面全体が着色している場合を×として判定を行い、その判定結果を下記の表１に示す。
【００３８】
【表１】
2011134478.tif 000003
【００３９】
実施例１乃至実施例３と比較例１に係るサンプルの外観観察の結果から明らかなように、実施例１乃至実施例３は、比較例１に比べて、銀反射膜８と硫化水素の化学反応による外観変化が発生するまでの時間が１．５〜１．７５倍長い。従って、本実施形態及びその変形例に係る反射鏡２は、銀反射膜８が変色し難くなり、高い反射率を維持することができるので、高い耐久性（ガスバリア性）を有している。
【００４０】
なお、本発明は、上記の実施形態の構成に限られず、発明の要旨を変更しない範囲で種々の変形が可能である。例えば、酸素の含有率が順次変化する第１酸化物膜を有するものを示したが、第２金属膜に近づくにつれて酸素の含有率が漸減する第２酸化物膜を有するものであっても構わない。
【符号の説明】
【００４１】
１  照明器具
２  反射鏡
３  基材
４  光源
６  第１金属膜（金属膜）
７  第１酸化物膜（酸化物膜）
８  銀反射膜
９  第２酸化物膜（酸化物膜）
１０  第２金属膜（金属膜）
【図１】
2011134478.tif 000004
【図２】
2011134478.tif 000005
【図３】
2011134478.tif 000006
【図４】
2011134478.tif 000007
【図５】
2011134478.tif 000008
【図６】
2011134478.tif 000009
【図７】
2011134478.tif 000010
【図８】
2011134478.tif 000011
【図９】
2011134478.tif 000012